Способ испытания листовых материалов (варианты)

1. Способ испытания листовых материалов, заключающийся в том, что наносят делительную сетку на заготовку из испытуемого листового материала, укладывают заготовку в испытательную машину, зажимают край заготовки между матрицей и прижимом, производят формовку заготовки пуансоном до разрыва и по результатам измерения делительной сетки и по точкам, полученным по результатам испытаний, производят построение диаграммы предельных деформаций, отличающийся тем, что
из испытуемого листового материала отрезают заготовку с габаритными размерами, превышающими габаритные размеры имеющегося на прижиме рифта в плане,
перед формовкой между пуансоном и заготовкой непосредственно над полусферическим торцом пуансона в плане укладывают, по меньшей мере, одну круглую антифрикционную пленку такого диаметра, чтобы в процессе испытания заготовка касалась поверхности пуансона только через эту пленку,
на испытательной машине с нижним приводом жесткий зажим края заготовки выполняют рифтом, в плане по окружности, концентричной круглому контуру пуансона в плане, при ходе наружного ползуна вверх,
формовку заготовки до разрыва осуществляют дном вверх через антифрикционную пленку пуансоном при ходе внутреннего ползуна вверх.
2. Способ по п. 1, отличающийся тем, что перед формовкой заготовки на ее поверхность, обращенную к пуансону, наклеивают антифрикционную пленку с размерами за пределами рифта, выполняют жесткий зажим рифтом по краю заготовки вместе с антифрикционной пленкой.
3. Способ по п. 2, отличающийся тем, что перед формовкой на антифрикционной пленке выполняют центральное отверстие таких размеров, чтобы в процессе формовки пуансон не касался заготовки.
4. Способ по п. 3, отличающийся тем, что перед формовкой заготовки на испытательной машине, дополнительно на поверхность заготовки, обращенную к матрице, наклеивают антифрикционную пленку с наружными размерами за пределами рифта, а жесткий зажим рифтом выполняют по краю заготовки вместе с обеими антифрикционными пленками.
5. Способ по п. 4, отличающийся тем, что формовку производят таким образом, чтобы матрица касалась заготовки через поверхность антифрикционной пленки с предварительно выполненным на ней центральным отверстием.
6. Способ испытания листовых материалов, заключающийся в том, что наносят делительную сетку на заготовку из испытуемого листового материала, укладывают заготовку в пресс, зажимают край заготовки между матрицей и прижимом, производят формовку заготовки пуансоном до разрыва, по результатам измерения делительной сетки и по точкам, полученным по результатам испытаний, производят построение диаграммы предельных деформаций,
отличающийся тем, что из испытуемого листового материала отрезают заготовку с габаритными размерами, превышающими габаритные размеры имеющегося на прижиме рифта в плане,
перед формовкой между пуансоном и заготовкой непосредственно над полусферическим торцом пуансона в плане укладывают, по меньшей мере, одну круглую антифрикционную пленку такого диаметра, чтобы в процессе испытания заготовка касалась поверхности пуансона только через эту пленку,
формовку заготовки осуществляют на прессе, при ходе ползуна пресса вниз сначала выполняют жесткий зажим края заготовки рифтом, в плане по всей окружности, концентричной круглому контуру пуансона в плане, а затем при дальнейшем ходе ползуна вниз пуансоном выполняют формовку дном вверх заготовки до разрыва через антифрикционную пленку.
7. Способ по п. 6, отличающийся тем, что перед формовкой заготовки на ее поверхность, обращенную к пуансону, наклеивают антифрикционную пленку с размерами за пределами рифта, выполняют жесткий зажим рифтом по краю заготовки вместе с антифрикционной пленкой.
8. Способ по п. 7, отличающийся тем, что перед формовкой на антифрикционной пленке выполняют центральное отверстие таких размеров, чтобы в процессе формовки пуансон не касался заготовки.
9. Способ по п. 8, отличающийся тем, что перед формовкой заготовки на прессе, дополнительно на поверхность заготовки, обращенную к пуансону, наклеивают антифрикционную пленку с наружными размерами за пределами рифта, а жесткий зажим рифтом выполняют по краю заготовки вместе с обеими антифрикционными пленками.
10. Способ по п. 9, отличающийся тем, что формовку производят таким образом, чтобы матрица касалась заготовки через поверхность антифрикционной пленки с предварительно выполненным на ней центральным отверстием.